(57)【特許請求の範囲】
【請求項１】
式（１）：
【化１】
0004627297.tif 000009
式中、
Ａは、
【化２】
0004627297.tif 000010
で表される２価の芳香族基あるいは脂環式基より選択され、Ｂは、
【化３】
0004627297.tif 000011
で表される二価の芳香族基あるいは脂環式基より選択されるが、但し、Ａにおけるシクロヘキサン環の立体構造は、椅子型トランス配置である、
で表される繰り返し単位を含むことを特徴とするポリエステルイミド前駆体。
【請求項２】
Ｎ，Ｎ−ジメチルアセトアミド中、３０℃、０．５重量％の濃度における固有粘度が、０．３dL／ｇ以上である、請求項１に記載のポリエステルイミド前駆体。
【請求項３】
請求項１または２に記載のポリエステルイミド前駆体を含む有機溶媒溶液。
【請求項４】
式（２）：
【化４】
0004627297.tif 000012
式中、
Ａは、
【化５】
0004627297.tif 000013
で表される２価の芳香族基あるいは脂環式基より選択され、Ｂは、
【化６】
0004627297.tif 000014
で表される二価の芳香族基あるいは脂環式基より選択されるが、但し、Ａにおけるシクロヘキサン環の立体構造は、椅子型トランス配置である、
で表される繰り返し単位を含むことを特徴とするポリエステルイミド。
【請求項５】
ポリエステルイミド膜の製造方法であって、
（ｉ）請求項１または２に記載のポリエステルイミド前駆体の有機溶媒溶液を調製し；
（ii）（ｉ）で得られた溶液を、基板上に塗布、乾燥してポリエステルイミド前駆体膜を形成し；そして
（iii）該前駆体膜を加熱脱水環化反応させるか、もしくは脱水閉環試薬を用いて環化反応させる
ことによりポリエステルイミド膜を製造する方法。
【請求項６】
請求項５に記載の方法により得られる、ポリエステルイミド膜。
【請求項７】
３．３よりも低い誘電率、３０ppm／Ｋよりも低い線熱膨張係数、３００℃以上のガラス転移温度および膜厚２０μmでの１８０°折曲げ試験によって破断しない靭性を併せ持つ、請求項６に記載のポリエステルイミド膜。
【請求項８】
請求項６または７に記載のポリエステルイミド膜を含む、電子デバイス。
【発明の詳細な説明】
【技術分野】
【０００１】  本発明は低誘電率、低線熱膨張係数、高ガラス転移温度を有し、且つフレキシブルプリント配線基板用途として十分な膜靭性を併せ持つ、実用上有益なポリエステルイミドとその前駆体、およびそれらの製造方法に関する。
【背景技術】
【０００２】  ポリイミドは優れた耐熱性のみならず、耐薬品性、耐放射線性、電気絶縁性、優れた機械的性質などの特性を併せ持つことから、フレキシブルプリント配線回路用基板、テープオートメーションボンディング用基材、半導体素子の保護膜、集積回路の層間絶縁膜等として、様々な電子デバイスに現在広く利用されている。【０００３】  一般にポリイミドは、無水ピロメリット酸等の芳香族テトラカルボン酸二無水物とジアミノジフェニルエーテル等の芳香族ジアミンとをジメチルアセトアミド等の非プロトン性極性有機溶媒中で等モル反応させて得られる高重合度のポリイミド前駆体を、膜などに成形し加熱硬化して得られる。【０００４】  しかしながらポリイミドの耐熱性を保持するためには、分子設計上、骨格構造を剛直にせざるを得ず、結果として多くのポリイミドは有機溶媒に不溶で、ガラス転移温度以上でも溶融しないため、ポリイミドそのものを成型加工することは通常容易ではない。【０００５】  従って通常、ポリイミド膜の形成等に際しては、アミド系有機溶媒に高い溶解性を示すポリイミド前駆体を経由する方法が用いられる。具体的にはポリイミド前駆体の非プロトン性有機溶媒溶液を金属基板上に塗布、乾燥後、２５０℃ないし３５０℃で加熱脱水閉環（イミド化）反応せしめることでポリイミド膜を形成する。【０００６】  ポリイミド／金属基板積層体を前述のようなイミド化温度から室温へ冷却する過程で発生する熱応力は、しばしばカーリング、膜の剥離、割れ等の深刻な問題を引き起こす。最近では電子回路の高密度化に伴い、多層配線基板が採用されるようになってきたが、たとえ膜の剥離や割れにまで至らなくても多層基板における応力の残留はデバイスの信頼性を著しく低下させる。【０００７】  イミド化工程で発生する応力は、金属基板とポリイミド膜との間の線熱膨張係数の差が大きいほど、またイミド化温度が高いほど増加する。【０００８】  熱応力低減の方策として、ポリイミドの低熱膨張化が挙げられる。殆どのポリイミドでは線熱膨張係数が４０〜９０ｐｐｍ／Ｋの範囲にあり、金属基板例えば銅の線熱膨張係数１７ｐｐｍ／Ｋよりもはるかに大きいため、銅の値に近い、およそ２０ｐｐｍ／Ｋ以下を示す低熱膨張性ポリイミドの研究開発が行われている。【０００９】  ポリイミドの低熱膨張化には一般に、その主鎖構造が直線的でしかも内部回転が束縛され、剛直であることが必要条件であると報告されている（例えば、非特許文献１参照。）。無水ピロメリット酸とジアミノジフェニルエーテルより得られるポリイミドは主鎖中に存在するエーテル結合により高い膜靭性を示すが、線熱膨張係数は４０〜５０ｐｐｍ／Ｋと高く、低熱膨張特性を示さない。【００１０】  現在実用的な低熱膨張性ポリイミド材料としては３，３′，４，４′−ビフェニルテトラカルボン酸二無水物とパラフェニレンジアミンから形成されるポリイミドが最もよく知られている。このポリイミド膜は、膜厚や作製条件にもよるが、５〜１０ｐｐｍ／Ｋと非常に低い線熱膨張係数を示すことが知られている（例えば、非特許文献２、非特許文献３参照。）。【００１１】  一方、近年マイクロプロセッサーの演算速度の高速化やクロック信号の立ち上がり時間の短縮化が情報���理・通信分野で重要な課題になってきているが、そのためには絶縁膜として使用されるポリイミド膜の低誘電率化の要求が高まっている。また電気配線長の短縮のための高密度配線および多層基板化にとっても、絶縁膜の誘電率が低いほど絶縁層を薄くできる等の点で有利である。【００１２】  ３，３′，４，４′−ビフェニルテトラカルボン酸二無水物とパラフェニレンジアミンから得られる上記のポリイミドは優れた低熱膨張特性を示すが、誘電率は３．５と高く、誘電率の点では不十分である。【００１３】  ポリイミドの低誘電率化には骨格中へのフッ素置換基の導入が有効である（例えば、非特許文献４参照。）。例えば２，２−ビス（３，４−ジカルボキシフェニル）ヘキサフルオロプロパン酸二無水物と２，２′−ビス（トリフルオロメチル）ベンジジンから得られるフッ素化ポリイミド膜は、平均屈折率から見積もられた誘電率が２．６５と非常に低い値を示す（例えば、非特許文献５参照。）。【００１４】  また芳香族単位を脂環式単位に置き換えてπ電子を減少することも低誘電率化に有効な手段である（例えば、非特許文献６参照。）。例えば、１，２，３，４−シクロブタンテトラカルボン酸二無水物と４，４′−メチレンビス（シクロヘキシルアミン）から得られる非芳香族ポリイミド膜は、平均屈折率から見積もられた誘電率が２．６と非常に低い値を示す（例えば、非特許文献７参照。）。【００１５】  しかしながら、低誘電率（一時的な目標値として３．３以下）と低熱膨張係数（一時的な目標値として３０ｐｐｍ／Ｋ以下）を同時に有し、且つハンダ耐熱性を保持しているポリイミドを得ることは分子設計上容易ではない。ポリイミド以外の低誘電率高分子材料や無機材料も検討されているが、誘電率、線熱膨張係数、耐熱性および膜靭性の点で要求特性が十分に満たされていないのが現状である。【００１６】  一般にポリイミド構造中へのフッ素基の導入は分子間相互作用を弱め、低熱膨張化の要因であるイミド化時の自発的分子配向を妨害する傾向をもたらす。加えてフッ素基の過度の導入はコスト面でも不利である。前述のように２，２−ビス（３，４−ジカルボキシフェニル）ヘキサフルオロプロパン酸二無水物と２，２′−ビス（トリフルオロメチル）ベンジジンから得られる代表的なフッ素化ポリイミド膜は、低誘電率を示すが、線熱膨張係数は６４ｐｐｍ／Ｋと非常に高く、低熱膨張特性を示さない（例えば、非特許文献５参照。）。【００１７】  前述のようにポリイミド骨格への脂環式単位の導入はπ電子を減少させ、低誘電率化に有効である。しかしながら脂環式単位の導入は一般にポリイミド主鎖骨格の直線性および剛直性を低下させ、線熱膨張係数の増大を引き起こすという問題がある。例えば４，４′−メチレンビス（シクロヘキシルアミン）の如き屈曲性の高い脂環式ジアミンを用いた場合、各種酸二無水物と容易に重合が進行し、高重合度のポリイミド前駆体を生成するが、閉環反応により得られるポリイミド膜は低熱膨張特性を示さない。【００１８】  例えば１，２，３，４−シクロブタンテトラカルボン酸二無水物と４，４′−メチレンビス（シクロヘキシルアミン）から得られるポリイミド膜は前述のように低誘電率を示すが、線熱膨張係数は７０ｐ���ｍ／Ｋと非常に高く、低熱膨張特性を示さない。【００１９】  一方、低誘電率を保持しつつ、低熱膨張特性発現を目論み、上記屈曲性脂環式ジアミンの代わりに剛直な脂環式ジアミンであるトランス−１，４−シクロヘキサンジアミンを用いると、ポリイミド前駆体の重合時に強固な塩形成が起り、しばしば重合反応が進行しないという問題が生じる。【００２０】  例えば、１，２，３，４−シクロブタンテトラカルボン酸二無水物と、トランス−１，４−シクロヘキサンジアミンから成るポリイミドは剛直で比較的直線状の骨格を有するため、低誘電率に加えて低熱膨張特性の発現が期待される。しかしながら実際には上記の理由によりポリイミド前駆体を重合することは困難である。【００２１】  これに対して、１，２，３，４−シクロブタンテトラカルボン酸二無水物と２，２′−ビス（トリフルオロメチル）ベンジジンとのポリイミド前駆体重合反応では、上記のような塩形成は全く起こらず、容易に高分子量体を得ることができる。更に、そのポリイミド膜は低誘電率（２．６６）、低熱膨張係数（２１ｐｐｍ／Ｋ）および高ガラス転移温度（３５６℃）を同時に満たす（例えば、非特許文献５参照。）。【００２２】  しかしながらこのポリイミド膜の破断伸びは３％程度と低く、膜靭性があまり高くないことが唯一の欠点である。これは低熱膨張係数発現に不可欠な構造因子、即ちポリイミド鎖を直線的で剛直な構造にした結果、ポリマー鎖同士の絡み合いが乏しくなったことが主な原因である。このことは低熱膨張性ポリイミドに常に付随する問題であり、低熱膨張係数、低誘電率およびフレキシブルプリント配線基板に適用できるほど十分な膜靭性を全て満足するポリイミドはこれまで知れていない。【００２３】
【非特許文献１】Ｐｏｌｙｍｅｒ，２８，２２８２（１９８７）
【非特許文献２】Ｍａｃｒｏｍｏｌｅｃｕｌｅｓ，２９，７８９７（１９９６）
【非特許文献３】Ｐｏｌｙｉｍｉｄｅｓ：Ｆｕｎｄａｍｅｎｔａｌｓ  ａｎｄ  Ａｐｐｌｉｃａｔｉｏｎｓ，Ｍａｒｃｅｌ  Ｄｅｋｋｅｒ，Ｎｅｗ  Ｙｏｒｋ，１９９６，ｐ２０７）
【非特許文献４】Ｍａｃｒｏｍｏｌｅｃｕｌｅｓ，２４，５００１（１９９１）
【非特許文献５】Ｈｉｇｈ  Ｐｅｒｆｏｒｍａｎｃｅ  Ｐｏｌｙｍｅｒｓ，１５，４７（２００３）
【非特許文献６】Ｍａｃｒｏｍｏｌｅｃｕｌｅｓ，３２，４９３３（１９９９）
【非特許文献７】Ｒｅａｃｔｉｖｅ  ａｎｄ  Ｆｕｎｃｔｉｏｎａｌ  Ｐｏｌｙｍｅｒｓ，３０，６１（１９９６）
【発明の開示】
【発明が解決しようとする課題】
【００２４】  本発明は低誘電率、低線熱膨張係数、高ガラス転移温度を有し、且つフレキシブルプリント配線基板用途として十分な膜靭性を併せ持つ、実用上有益なポリエステルイミドとその前駆体、およびそれらの製造方法を提供するものである。
【課題を解決するための手段】
【００２５】  以上の問題を鑑み、鋭意研究を積み重ねた結果、式（２）で表されるポリエステルイミドが上記の要求特性を満たすことを見出し、本発明を完成するに至った。【００２６】  すなわち、本発明は、以下に示すものである。
１）式（１）：【００２７】
0004627297.tif 000002
【００２８】式中、
ＡおよびＢは、独立して、二価の芳香族基、脂環式基またはそれらの組合せであるが、但し二価の基の結合位置関係は、全てパラ位またはそれに相当する関係にある、
で表される繰り返し単位を含むことを特徴とするポリエステルイミド前駆体。
２）Ａが、【００２９】
0004627297.tif 000003
【００３０】で表される２価の芳香族基あるいは脂環式基より選択され、Ｂが、【００３１】
0004627297.tif 000004
【００３２】で表される二価の芳香族基あるいは脂環式基より選択されるが、但し、ＡおよびＢにおけるシクロヘキサン環の立体構造は、椅子型トランス配置である、上記１）に記載のポリエステルイミド前駆体。
３）Ｎ，Ｎ−ジメチルアセトアミド中、３０℃、０．５重量％の濃度における固有粘度が、０．３ｄＬ／ｇ以上である、上記１）または２）に記載のポリエステルイミド前駆体。
４）上記１）〜３）いずれかに記載のポリエステルイミド前駆体を含む有機溶媒溶液。
５）式（２）：【００３３】
0004627297.tif 000005
【００３４】式中、
ＡおよびＢは、独立して、二価の芳香族基、脂環式基またはそれらの組合せであるが、但し二価の基の結合位置関係は、全てパラ位またはそれに相当する関係にある、
で表される繰り返し単位を含むことを特徴とするポリエステルイミド。
６）Ａが、【００３５】
0004627297.tif 000006
【００３６】で表される２価の芳香族基あるいは脂環式基より選択され、Ｂが、【００３７】
0004627297.tif 000007
【００３８】で表される二価の芳香族基あるいは脂環式基より選択されるが、但し、ＡおよびＢにおけるシクロヘキサン環の立体構造は、椅子型トランス配置である、上記５）に記載のポリエステルイミド。
７）ポリエステルイミド膜の製造方法であって、
（ｉ）上記１）〜３）に記載のポリエステルイミド前駆体の有機溶媒溶液を調製し；
（ｉｉ）（ｉ）で得られた溶液を、基板上に塗布、乾燥してポリエステルイミド前駆体膜を形成し；そして
（ｉｉｉ）該前駆体膜を加熱脱水環化反応させるか、もしくは脱水閉環試薬を用いて環化反応させる
ことによりポリエステルイミド膜を製造する方法。
８）上記７）に記載の方法により得られる、ポリエステルイミド膜。
９）３．３よりも低い誘電率、３０ｐｐｍ／Ｋよりも低い線熱膨張係数、３００℃以上のガラス転移温度および十分な靭性を併せ持つ、上記８）に記載のポリエステルイミド膜。
１０）上記８）または９）に記載のポリエステルイミド膜を含む、電子デバイス。【００３９】  一般に、ポリマーフィルムが十分な膜靭性を示すためには、ポリマー鎖同士の絡み合いが必要であり、絡み合いの程度はポリマーの重合度の増加と共に増加する。また、いくら高分子量であっても主鎖中に内部回転可能な屈曲結合を一切含んでいない場合、ポリマー鎖は絡み合うことができず、膜は脆弱になってしまう。ポリイミド骨格へのエーテル結合の導入は膜靭性の向上に大きく寄与するが、その一方で、主鎖の剛直性や直線性の低下を招き、低熱膨張特性発現を妨げる。【００４０】  低熱膨張特性と膜靭性を両立させるため、本発明ではエステル結合に着目した。エステル結合はエーテル結合に比べて内部回転障壁が高く、コンホーメンション変化が比較的妨げられており、且つ主鎖にある程度の柔軟さも付与しうると期待される。【００４１】  またエステル結合はアミド結合やイミド結合よりも単位体積当たりの分極率が低いため、ポリイミドへのエステル結合の導入は低誘電率化にも有利である。一般にポリエステルがポリイミドやポリアミドに比べて低い吸水率を示す事実から考えて、エステル基導入は誘電率を大きく左右する吸水率の低下にも寄与することが期待される。【００４２】  本発明のポリエステルイミドの製造に使用されるテトラカルボン酸二無水物モノマーは、ヒドロキノンのような剛直性や直線性を付与するジオールとトリメリット酸無水物クロリドから容易に合成することができ、得られたモノマーも高純度である。しかも使用する原料は安価に入手でき、ポリエステルイミドの製造コストの点でも有利である。
【図面の簡単な説明】
【００４３】
【図１】図１は実施例１に記載のエステル基含有テトラカルボン酸二無水物の赤外線吸収スペクトルである。
【図２】図２は実施例２に記載のエステル基含有テトラカルボン酸二無水物の赤外線吸収スペクトルである。
【図３】図３は実施例３に記載のポリエステルイミド前駆体膜の赤外線吸収スペクトルである。
【図４】図４は実施例３に記載のポリエステルイミド膜の赤外線吸収スペクトルである。
【図５】図５は実施例４に記載のポリエステルイミド前駆体膜の赤外線吸収スペクトルである。
【図６】図６は実施例４に記載のポリエステルイミド膜の赤外線吸収スペクトルである。
【図７】図７は実施例５に記載のポリエステルイミド前駆体膜の赤外線吸収スペクトルである。
【図８】図８は実施例５に記載のポリエステルイミド膜の赤外線吸収スペクトルである。
【発明を実施するための最良の形態】
【００４４】  以下に本発明を詳細に説明する。【００４５】  式（３）で表されるテトラカルボン酸二無水物モノマーの合成は以下のように行う。まずジオールを脱水済みのテトラヒドロフランやＮ，Ｎ−ジメチルホルムアミド等の有機溶媒に溶解し、これに脱酸剤としてピリジンやトリエチルアミン等の３級アミンを添加する。この溶液へ、用いたジオールに対して２倍モルのトリメリット酸無水物クロリドの溶液を氷で冷却しながら徐々に滴下し、室温で２４時間攪拌して目的の式（３）：【００４６】
0004627297.tif 000008
【００４７】  式中、Ａは、二価の芳香族基、脂環式基またはそれらの組合せであるが、但し二価の基の結合位置関係は、全てパラ位またはそれに相当する関係にある、で表されるテトラカルボン酸二無水物モノマーを得ることができる。反応終了後、上記反応溶液中に含まれる３級アミンの塩酸塩を濾過により除去し、反応溶媒を減圧留去後、適当な溶媒を用いて再結晶を繰返すことで重合に供することのできる高純度なエステル基含有酸二無水物モノマーが得られる。【００４８】  より厳密に塩酸塩成分を除去するには、生成物をクロロホルムや酢酸エチル等に溶解し、水と共に振とうして塩酸塩を抽出除去した後、溶媒を留去するか、または反応溶液を大量の水中に滴下し、沈澱した生成物を洗浄する。これらの操作により酸無水物基が一部加水分解を受けるので、これを真空中、２００℃で熱閉環処理し、最後に適当な溶媒より再結晶する。【００４９】  エステル基含有テトラカルボン酸二無水物モノマーの閉環処理は、無水酢酸等の脱水剤に溶解し、これを加熱還流することでも行えるが、目的物が着色する傾向があるため、光学用途に使用する場合は熱閉環する方が好ましい。【００５０】  本発明に係るポリエステルイミドの要求特性を満足するために好ましいジオールは、２つのヒドロキシ基が各々末端に存在する芳香族および／または脂環式ジヒドロキシ化合物である。但しこれらの化合物において、ヒドロキシ基、芳香族基および／または脂環式基のそれぞれの結合位置関係は、全てパラ位またはそれに相当する関係にある。【００５１】  本発明において「パラ位またはそれに相当する関係」とは、一方の結合位置に対して、他方の結合位置が点対称または線対称にあるような関係を意味する。例えばベンゼン、シクロヘキサンのような６員環の場合は、１，４−を意味し、例えばナフタレン環のような１０員環の場合は、２，６−若しくは１，５−を意味する。（なお、置換位置を表す数字は、命名法上の優先順位に応じて場合により変動するが、両者の関係性は数字とは無関係に保持される。）本発明のジオールはパラ位またはそれに相当する関係を有することにより、直線的で剛直な構造を付与している。【００５２】  好ましい芳香族ジヒドロキシ化合物は、具体的には、パラ位またはそれに相当する関係にある２つのヒドロキシル基を有する炭素数６〜２４個の単環式、縮合多環式の炭化水素基であり、これらは場合により、直接または架橋員により相互に連結されていてもよい（この場合、２つのヒドロキシル基は各々末端に存在する）。ここで、架橋員とは、原子数１〜６個のスペーサー基であって、例えばアルキレン、−Ｏ−、−ＮＨ−、カルボニル、スルフィニル、スルホニルまたはこれらの組合せであってよい。さらにこれらは場合により、１つ以上のハロゲン、ヒドロキシル、または炭素数１〜４個のアルキル、ハロゲン化アルキルもしくはアルコキシで置換されていてもよい。【００５３】  より好ましい芳香族ジヒドロキシ化合物としては、例えばヒドロキノン、４，４′−ビフェノールまたは４，４″−ジヒドロキシ−テルフェニルなどが挙げられる。【００５４】  好ましい脂環式ジヒドロキシ化合物は、具体的には、パラ位またはそれに相当する関係にある２つのヒドロキシ��基を有する炭素数６〜２４個の単環式、多環式の炭化水素基であり、これらは場合により、直接または架橋員により相互に連結されていてもよい（この場合、２つのヒドロキシル基は各々末端に存在する）。ここで、架橋員とは、原子数１〜６個のスペーサー基であって、例えばアルキレン、−Ｏ−、−ＮＨ−、カルボニル、スルフィニル、スルホニルまたはこれらの組合せであってよい。さらにこれらは場合により、１つ以上のハロゲン、ヒドロキシル、または炭素数１〜４個のアルキル、ハロゲン化アルキルもしくはアルコキシで置換されていてもよく、および／または１つ以上の−Ｏ−、−ＮＨ−、カルボニル、スルフィニル、またはスルホニルで中断されていてもよい。【００５５】  より好ましい脂環式ジヒドロキシ化合物としては、例えばトランス−１，４−シクロヘキサンジオールなどが挙げられる。【００５６】  続いてポリエステルイミド前駆体の重合は以下のように行う。まずジアミン成分を重合溶媒に溶解し、これに式（３）で表されるテトラカルボン酸二無水物粉末を徐々に添加し、メカニカルスターラーを用い、１０〜４０℃、好ましくは室温で、０．５〜４８時間攪拌する。この際、モノマー濃度は５〜４０重量％、好ましくは１０〜３５重量％である。このモノマー濃度範囲で重合を行うことにより均一で高重合度のポリエステルイミド前駆体溶液を得ることができる。【００５７】  本発明のポリエステルイミド前駆体は、Ｎ，Ｎ−ジメチルアセトアミド中、３０℃、０．５重量％の濃度で測定した固有粘度が０．３ｄＬ／ｇ以上であり、ポリエステルイミドの所望の用途に応じて、０．３〜６．０ｄＬ／ｇの範囲であるのが好ましい。【００５８】  モノマー濃度が高いほど高重合度のポリエステルイミド前駆体が得られる傾向があるため、ポリエステルイミド膜が特に高靭性を必要とする用途ではできるだけ高い濃度で重合を開始することが好ましい。この重合反応の際、酸二無水物成分とジアミン成分とのモル比は、酸二無水物成分／ジアミン成分＝０．７〜１．３であることが好ましく、特に、０．９５〜１．０５の範囲が好ましい。【００５９】  重合溶媒としてはＮ，Ｎ−ジメチルアセトアミド、Ｎ，Ｎ−ジエチルアセトアミド、Ｎ，Ｎ−ジメチルホルムアミド、Ｎ−メチル−２−ピロリドン、ヘキサメチルホスホルアミド、ジメチルスルホキシド、γ−ブチロラクトン、１，３−ジメチル−２−イミダゾリジノン、１，２−ジメトキシエタン−ビス（２−メトキシエチル）エーテル、テロラヒドロフラン、１，４−ジオキサン、ピコリン、ピリジン、アセトン、クロロホルム、トルエン、キシレン等の非プロトン性溶媒、およびフェノール、ｏ−クレゾール、ｍ−クレゾール、ｐ−クレゾール、ｏ−クロロフェノール、ｍ−クロロフェノール、ｐ−クロロフェノール等のプロトン性溶媒が使用可能である。またこれらの溶媒は単独でも、２種類以上混合して用いてもよい。【００６０】  本発明に係るポリエステルイミドの要求特性を満足するために好ましいジアミン成分は、２つのアミノ基が各々末端に存在する芳香族および／または脂環式ジアミン化合物である。但しこれらの化合物において、アミノ基、芳香族基および／または脂環式基のそれぞれの結合位置関係は、全てパラ位またはそれに相当する関係にある。本発明のジアミン成分はパラ位またはそれに相当する関係を有することにより、直線的で剛直な構造を付与している。【００６１】  好ましいジアミン成分は、ｐ−フェニレンジアミン、ベンジジン、４，４′−ジアミノベンズアニリド、１，４−ジアミノシクロヘキサンまたは４−アミノ安息香酸４′−アミノフェニルであり、これらは場合により１つ以上のハロゲン、ヒドロキシル、または炭素数１〜４個のアルキル、ハロゲン化アルキルもしくはアルコキシで置換されていてもよい。具体的には、２−メチル−１，４−フェニレンジアミン、２−トリフルオロメチル−１，４−フェニレンジアミン、ベンジジン、ｏ−トリジン、ｍ−トリジン、２，２′−ビス（トリフルオロメチル）ベンジジン、３，３′−ジヒドロキシベンジジン、３，３′−ジメトキシベンジジン、４，４′−ジアミノベンズアニリド、トランス−１，４−ジアミノシクロヘキサンまたは４−アミノ安息香酸４′−アミノフェニルが好ましい例として挙げられる。本発明に係るポリエステルイミドにおいて、これらのジアミン成分を、使用するジアミン成分の７０〜１００モル％使用することが好ましい。【００６２】  本発明に係るポリエステルイミドの要求特性を著しく損なわない範囲で部分的に使用可能な芳香族ジアミンとしては特に限定されないが、ｍ−フェニレンジアミン、２，４−ジアミノトルエン、２，４−ジアミノキシレン、２，４−ジアミノデュレン、４，４′−ジアミノジフェニルメタン、４，４′−メチレンビス（２−メチルアニリン）、４，４′−メチレンビス（２−エチルアニリン）、４，４′−メチレンビス（２，６−ジメチルアニリン）、４，４′−メチレンビス（２，６−ジエチルアニリン）、４，４′−ジアミノジフェニルエーテル、３，４′−ジアミノジフェニルエーテル、３，３′−ジアミノジフェニルエーテル、２，４′−ジアミノジフェニルエーテル、４，４′−ジアミノジフェニルスルホン、３，３′−ジアミノジフェニルスルホン、４，４′−ジアミノベンゾフェノン、３，３′−ジアミノベンゾフェノン、１，４−ビス（４−アミノフェノキシ）ベンゼン、１，３−ビス（４−アミノフェノキシ）ベンゼン、１，３−ビス（３−アミノフェノキシ）ベンゼン、４，４′−ビス（４−アミノフェノキシ）ビフェニル、ビス（４−（３−アミノフェノキシ）フェニル）スルホン、ビス（４−（４−アミノフェノキシ）フェニル）スルホン、２，２−ビス（４−（４−アミノフェノキシ）フェニル）プロパン、２，２−ビス（４−（４−アミノフェノキシ）フェニル）ヘキサフルオロプロパン、２，２−ビス（４−アミノフェニル）ヘキサフルオロプロパン、ｐ−テルフェニレンジアミン等が例として挙げられる。またこれらを２種類以上併用することもできる。【００６３】  また、ポリエステルイミドの要求特性を著しく損なわない範囲で部分的に使用可能な脂肪族ジアミンとしては特に限定されないが、シス−１，４−ジアミノシクロヘキサン、１，４−ジアミノシクロヘキサン（トランス／シス混合物）、１，３−ジアミノシクロヘキサン、イソホロンジアミン、１，４−シクロヘキサンビス（メチルアミン）、２，５−ビス（アミノメチル）ビシクロ〔２．２．１〕ヘプタン、２，６−ビス（アミノメチル）ビシクロ〔２．２．１〕ヘプタン、３，８−ビス（アミノメチル）トリシクロ〔５．２．１．０〕デカン、１，３−ジアミノアダマンタン、４，４′−メチレンビス（シクロヘキシルアミン）、４，４′−メチレンビス（２−メチルシクロヘキシルアミン）、４，４′−メチレンビス（２−エチルシクロヘキシルアミン）、４，４′−メチレンビス（２，６−ジメチルシクロヘキシルアミン）、４，４′−メチレンビス（２，６−ジエチルシクロヘキシルアミン）、２，２−ビス（４−アミノシクロヘキシル）プロパン、２，２−ビス（４−アミノシクロヘキシル）ヘキサフルオロプロパン、１，３−プロパンジアミン、１，４−テトラメチレンジアミン、１，５−ペンタメチレンジアミン、１，６−ヘキサメチレンジアミン、１，７−ヘプタメチレンジアミン、１，８−オクタメチレンジアミン、１，９−ノナメチレンジアミン等が挙げられる。またこれらを２種類以上併用することもできる。【００６４】  高い熱安定性や高いガラス転移温度を保持するために、脂肪族ジアミンとして１，４−ジアミノシクロヘキサンの如き脂環式ジアミンを用いた方が好ましい。【００６５】  一般に脂肪族ジアミンをポリエステルイミド前駆体重合反応に供した場合、重合初期に塩が形成され、重合の進行が妨げられることが起こる。脂肪族ジアミンの中では特にトランス−１，４−ジアミノシクロヘキサンと殆どのテトラカルボン酸二無水物との組合せではより強固な塩が形成され、しばしば重合が全く進まない。【００６６】  しかしながら本発明に係る式（３）で表されるテトラカルボン酸二無水物を用いた場合は、トランス−１，４−ジアミノシクロヘキサンと速やかに反応して、高重合度のポリエステルイミド前駆体を容易に得ることができる。そのため、脂肪族ジアミンをクロロトリメチルシランの如きシリル化剤でシリル化するような煩雑な重合前処理工程を必要としない。【００６７】  さらに、低誘電率、低線熱膨張係数を示し、且つ吸水率を小さくするために、芳香族ジアミンとして４−アミノ安息香酸４′−アミノフェニルの如きエステル結合含有ジアミンを用いることもまた好ましい。【００６８】  本発明に係るポリエステルイミドの要求特性および重合反応性を著しく損なわない範囲で、式（３）で表されるテトラカルボン酸二無水物以外の酸二無水物成分を部分的に使用しても差し支えない。共重合酸二無水物成分としては特に限定されないが、ピロメリット酸二無水物、３，３′，４，４′−ビフェニルテトラカルボン酸二無水物、３，３′，４，４′−ベンゾフェノンテトラカルボン酸二無水物、３，３′，４，４′−ビフェニルエーテルテトラカルボン酸二無水物、３，３′，４，４′−ビフェニルスルホンテトラカルボン酸二無水物２，２′−ビス（３，４−ジカルボキシフェニル）ヘキサフルオロプロパン酸二無水物、２，２′−ビス（３，４−ジカルボキシフェニル）プロパン酸二無水物、１，４，５，８−ナフタレンテトラカルボン酸二無水物等が挙げられる。共重合成分としてこれらを単独あるいは２種類以上用いてもよい。【００６９】  ポリエステルイミド前駆体の重合の際しばしば添加される高分子溶解促進剤即ちリチウムブロミドやリチウムクロリドの如き金属塩類は、本発明に係るポリエステルイミド前駆体重合反応には一切使用する必要がない。これらの金属塩類はポリエステルイミド膜中に金属イオンが痕跡量でも残留すると、電子デバイスとしての信頼性を著しく低下させるため用いられるべきではない。【００７０】  基板上に塗布されたポリエステルイミド前駆体溶液を、４０℃〜１８０℃範囲で乾燥させる。得られたポリエステルイミド前駆体膜を基板上で空気中、窒素等の不活性ガス雰囲気中あるいは真空中、２００℃〜４３０℃、好ましくは２５０℃〜４００℃の温度で熱処理することでポリエステルイミド膜が得られる。【００７１】  イミド化は脱水環化試薬を用いて化学的に行うこともできる。即ちピリジンあるいはトリエチルアミンの如き塩基性触媒を含む無水酢酸中に、基板上に形成されたポリエステルイミド前駆体膜を室温で１分〜数時間浸漬する方法によってもポリエステルイミド膜を得ることができる。【００７２】  得られたポリエステルイミド膜中には必要に応じて酸化安定剤、末端封止剤、フィラー、シランカップリング剤、感光剤、光重合開始剤および増感剤等の添加物が混合されていても差し支えない。
【実施例】
【００７３】  以下に本発明を実施例により具体的に説明するが、本発明は、これらに限定されるものではない。尚、各例における分析値は以下の方法により求めた。【００７４】固有粘度
０．５重量％のポリエステルイミド前駆体のＮ，Ｎ−ジメチルアセトアミド溶液を、オストワルド粘度計を用いて３０℃で測定した。【００７５】ガラス転移温度
動的粘弾性測定により、周波数０．１Ｈｚ、昇温速度５℃／分における損失ピークから求めた。【００７６】５％重量減少温度
ポリエステルイミド膜の熱重量変化を、昇温速度１０℃／分で測定し、重量が５％減少した温度を求めた。【００７７】線熱膨張係数
熱機械分析により、荷重０．５ｇ／膜厚１μｍ、昇温速度５℃／分における試験片の伸びより、１００〜２００℃の範囲での平均値として線熱膨張係数を求めた。【００７８】複屈折
ポリエステルイミド膜に平行な方向（ｎｉｎ）と垂直な方向（ｎｏｕｔ）の屈折率をアッベ屈折計（ナトリウムランプ使用、波長５８９ｎｍ）で測定し、これらの屈折率の差から複屈折（Δｎ＝ｎｉｎ−ｎｏｕｔ）を求めた。【００７９】誘電率、誘電正接
誘電率および誘電正接は、直径５ｃｍの円形に切り出したポリエステルイミド膜に金を蒸着して電極パターンを形成したもの作製し、これをアジレントテクノロジー社製誘電体測定用電極１６４５１Ｂではさみ、アジレントテクノロジー社製、高精度ＬＣＲメータ４２８５Ａに接続して相対湿度４６％で測定した。
更にポリエステルイミド膜の平均屈折率〔ｎａｖ＝（２ｎｉｎ＋ｎｏｕｔ）／３〕に基づいて、次式により１ＭＨｚにおける誘電率（ε）を算出した。ε＝１．１×ｎａｖ２【００８０】吸水率
ポリエステルイミド膜を５０℃で２４時間真空乾燥し、２５℃の水中に２４時間浸漬後、余分の水を拭き取った後の重量増加分として算出した。【００８１】機械的特性
ポリエステルイミド膜のヤング率、破断強度および破断伸びは、３０ｍｍ×３ｍｍの試験片について、東洋ボールドウィン社製、テンシロンを用い、８ｍｍ／分の引張速度で引張試験を実施して求めた。【００８２】エステル基含有テトラカルボン酸二無水物の合成
（実施例１）
よく乾燥した攪拌機付三口フラスコ中、４，４′−ビフェノール２０ｍｍｏｌ（３．７２４０ｇ）を無水Ｎ，Ｎ−ジメチルホルムアミド２２ｍＬと無水ピリジン２００ｍｍｏｌ（１６ｍＬ）の混合溶媒に溶解し、反応容器をセプタムキャップでシールした。氷浴中で冷却しながらこの溶液に、トリメリット酸無水物クロリド４０ｍｍｏｌ（８．４２２１ｇ）の無水Ｎ，Ｎ−ジメチルホルムアミド（５１ｍＬ）溶液をシリンジにて徐々に滴下し、更に室温で数時間攪拌した。反応終了後、反応溶液をエバポレーターで濃縮し、水中に滴下して沈殿物を得た。これにより一部加水分解を受けて開環するので、閉環するために得られた粗生成物を２００℃で２４時間真空乾燥後、Ｎ，Ｎ−ジメチルアセトアミドと無水酢酸の混合溶媒（体積比８／２）より再結晶した。濾別した結晶を更に２００℃で２４時間真空乾燥した。赤外吸収スペクトル（図１）より目的のテトラカルボン酸二無水物が得られ、熱閉環も完全に行われたことが確認された。【００８３】（実施例２）
よく乾燥した攪拌機付三口フラスコ中、ヒドロキノン２０ｍｍｏｌ（２．２０２１ｇ）を無水Ｎ，Ｎ−ジメチルホルムアミド５０ｍＬと無水ピリジン２００ｍｍｏｌ（１６ｍＬ）の混合溶媒に溶解し、反応容器をセプタムキャップでシールした。氷浴中で冷却しながらこの溶液に、トリメリット酸無水物クロリド４０ｍｍｏｌ（８．４２２１ｇ）の無水Ｎ，Ｎ−ジメチルホルムアミド（５１ｍＬ）溶液をシリンジにて徐々に滴下し、更に室温で数時間攪拌した。反応終了後、反応溶液をエバポレーターで濃縮し、水中に滴下して沈殿物を得た。これにより一部加水分解を受けて開環するので、閉環するために得られた粗生成物を２００℃で２４時間真空乾燥後、１，４−ジオキサンより再結晶した。濾別した結晶を更に２００℃で２４時間真空乾燥した。赤外吸収スペクトル（図２）より目的のテトラカルボン酸二無水物が得られ、熱閉環も完全に行われたことが確認された。【００８４】ポリエステルイミド前駆体の重合、イミド化およびポリエステルイミド膜特性の評価
（実施例３）
よく乾燥した攪拌機付密閉反応容器中にｐ−フェニレンジアミン１０ｍｍｏｌ（１．０８１４ｇ）を入れ、モレキュラーシーブス４Ａで十分に脱水したＮ，Ｎ−ジメチルアセトアミド１５ｍＬに溶解した後、この溶液に実施例１に記載のテトラカルボン酸二無水物粉末１０ｍｍｏｌ（５．３４３９ｇ）を徐々に加えた。５分後、溶液粘度が急激に増加したため、溶媒１１ｍＬを加え希釈した。更に室温で２４時間撹拌し、透明、均一で粘稠なポリエステルイミド前駆体溶液を得た。【００８５】  このポリエステルイミド前駆体溶液は、室温および−２０℃で一ヶ月間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は１．１２ｄＬ／ｇであった。【００８６】  このポリエステルイミド前駆体溶液をガラス基板に塗布し、６０℃、２時間で乾燥して得たポリエステルイミド前駆体膜を基板上、減圧下２５０℃で２時間熱イミド化を行った後、残留応力を除去するために基板から剥がして更に３５０℃で１時間、熱処理を行い、膜厚２０μｍの透明なポリエステルイミド膜を得た。【００８７】  このポリエステルイミド膜は１８０°折曲げ試験によっても破断せず、靭性を示した。また如何なる有機溶媒に対しても全く溶解性を示さなかった。このポリエステルイミド膜について動的粘弾性測定を行った結果、明瞭なガラス転移点（動的粘弾性曲線における損失ピークより決定）は観測されず、全く熱可塑性を示さなかった。これよりこのポリエステルイミド膜が極めて高い寸法安定性を有していることを示している。また線熱膨張係数は７．４ｐｐｍ／Ｋと極めて低い線熱膨張係数を示した。これは、非常に大きな複屈折値（Δｎ＝０．１８７）から判断して、ポリエステルイミド鎖の高度な面内配向によるものと考えられる。平均屈折率より見積もった誘電率は３．２６であり、３，３′，４，４′−ビフェニルテトラカルボン酸二無水物とｐ−フェニレンジアミンからなる代表的な全芳香族低熱膨張ポリエステルイミドの誘電率（３．５）より低い値であった。この結果はポリエステルイミド骨格中にエステル基を導入した効果である。また５％重量減少温度は、窒素中で４７０℃、空気中で４６３℃であった。このようにこのポリエステルイミドは極めて低い線熱膨張係数、優れた寸法安定性、高い熱安定性、および十分な膜靭性を示した。得られたポリエステルイミド前駆体膜およびポリエステルイミド膜の赤外線吸収スペクトルを図３、図４にそれぞれ示す。【００８８】（実施例４）
よく乾燥した攪拌機付密閉反応容器中に、ｐ−フェニレンジアミン１０ｍｍｏｌ（１．０８１４ｇ）を入れ、モレキュラーシーブス４Ａで十分に脱水したＮ，Ｎ−ジメチルアセトアミド１５ｍＬに溶解した後、この溶液に実施例２に記載のテトラカルボン酸二無水物粉末１０ｍｍｏｌ（４．５８２８ｇ）を徐々に加えた。溶液粘度が急激に増加したため、適宜溶媒で希釈して一時間後に５２ｍＬを加え希釈した。更に室温で２４時間撹拌し、透明、均一で粘稠なポリエステルイミド前駆体溶液を得た。【００８９】  このポリエステルイミド前駆体溶液は室温および−２０℃で一ヶ月間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は５．１９ｄＬ／ｇであり、極めて高分子量体が得られた。【００９０】  このポリエステルイミド前駆体溶液をガラス基板に塗布し、６０℃、２時間で乾燥して得たポリエステルイミド前駆体膜を基板上、減圧下２５０℃で２時間熱イミド化を行った後、残留応力を除去するために基板から剥がして更に３５０℃で１時間、熱処理を行い、膜厚２０μｍの透明なポリエステルイミド膜を得た。【００９１】  このポリエステルイミド膜は１８０°折曲げ試験によっても破断せず、靭性を示した。また如何なる有機溶媒に対しても全く溶解性を示さなかった。このポリエステルイミド膜について動的粘弾性測定を行った結果、明瞭なガラス転移点（動的粘弾性曲線における損失ピークより決定）は観測されず、全く熱可塑性を示さなかった。これよりこのポリエステルイミド膜が極めて高い寸法安定性を有していることを示している。また線熱膨張係数は３．２ｐｐｍ／Ｋとシリコンに匹敵するほど低い線熱膨張係数を示した。これは、非常に大きな複屈折値（Δｎ＝０．２１９）から判断して、ポリエステルイミド鎖の高度な面内配向によるものと考えられる。平均屈折率より見積もった誘電率は３．２２であり、３，３′，４，４′−ビフェニルテトラカルボン酸二無水物と１，４−シクロヘキサンジアミンからなる半芳香族低熱膨張ポリエステルイミドの誘電率（３．１５）に匹敵する値であった。また５％重量減少温度は、窒素中で４８１℃、空気中で４６３℃であった。このようにこのポリエステルイミドはシリコン並みに低い線熱膨張係数、優れた寸法安定性、高い熱安定性、および十分な膜靭性を示した。得られたポリエステルイミド前駆体膜およびポリエステルイミド膜の赤外線吸収スペクトルを図５、図６にそれぞれ示す。【００９２】（実施例５）
実施例４に記載した方法に従って、２，２′−ビス（トリフルオロメチル）ベンジジンと実施例２に記載のテトラカルボン酸二無水物より重合を行い、透明、均一で粘稠なポリエステルイミド前駆体溶液を得た。【００９３】  このポリエステルイミド前駆体溶液は、室温および−２０℃で一ヶ月間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は２．９３ｄＬ／ｇであり、極めて高分子量体であった。【００９４】  このポリエステルイミド前駆体溶液をガラス基板に塗布し、６０℃、２時間で乾燥して得たポリエステルイミド前駆体膜を基板上、減圧下２５０℃で２時間熱イミド化を行った後、残留応力を除去するために基板から剥がして更に３５０℃で１時間、熱処理を行い、膜厚２０μｍの透明なポリエステルイミド膜を得た。【００９５】  このポリエステルイミド膜は１８０°折曲げ試験によっても破断せず、靭性を示した。このポリエステルイミド膜について動的粘弾性測定を行った結果、ガラス転移温度は３６０℃以上であった。また線熱膨張係数は３０ｐｐｍ／Ｋと比較的低い線熱膨張係数を示した。これは、大きな複屈折値（Δｎ＝０．１３５）から判断して、ポリエステルイミド鎖の面内配向によるものと考えられる。平均屈折率より見積もった誘電率は２．９９と比較的低い値を示した。また５％重量減少温度は、窒素中で４８７℃、空気中で４７９℃であった。このようにこのポリエステルイミドは比較的低い線熱膨張係数、高いガラス転移温度、比較的低い誘電率、高い熱安定性、および十分な膜靭性を示した。得られたポリエステルイミド前駆体膜およびポリエステルイミド膜の赤外線吸収スペクトルを図７、図８にそれぞれ示す。【００９６】（実施例６）
実施例４に記載した方法に従って、トランス−１，４−ジアミノシクロヘキサンと実施例２に記載のテトラカルボン酸二無水物より重合を行った。重合初期に塩が生成したが、塩はそれほど強固ではなく、攪拌により徐々に溶解し、２４時間後、透明、均一で粘稠なポリエステルイミド前駆体溶液を得た。このポリエステルイミド前駆体溶液は室温および−２０℃で一ヶ月間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は０．５２ｄＬ／ｇであった。実施例４に記載した方法に従って、キャストおよび熱イミド化を行い、透明性の高いポリエステルイミド膜が得られた。【００９７】（実施例７）
重合溶媒として、Ｎ，Ｎ−ジメチルアセトアミドアミドの代わりにＮ−メチル−２−ピロリドンを用いた以外は実施例４に記載した方法に従って、トランス−１，４−ジアミノシクロヘキサンと実施例２に記載のテトラカルボン酸二無水物より重合を行った。重合初期に塩が生成したが、塩はそれほど強固ではなく、攪拌により徐々に溶解し、２０時間後、透明、均一で粘稠なポリエステルイミド前駆体溶液を得た。【００９８】  このポリエステルイミド前駆体溶液は室温および−２０℃で一ヶ月間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は１．１４ｄＬ／ｇであり、高分子量体であった。【００９９】  このポリエステルイミド前駆体溶液をガラス基板に塗布し、６０℃、２時間で乾燥して得たポリエステルイミド前駆体膜を基板上、減圧下２５０℃で１時間、更に３００℃で１時間熱イミド化を行った後、残留応力を除去するために基板から剥がして更に３５０℃で１時間、熱処理を行い、膜厚２０μｍの透明性の高いポリエステルイミド膜を得た。【０１００】  このポリエステルイミド膜は１８０°折曲げ試験によっても破断せず、靭性を示した。このポリエステルイミド膜について動的粘弾性測定を行った結果、明瞭なガラス転移点は観測されず、全く熱可塑性を示さなかった。これは、このポリエステルイミド膜が極めて高い寸法安定性を有していることを示している。また線熱膨張係数は１３ｐｐｍ／Ｋと非常に低い線熱膨張係数を示した。これは、大きな複屈折値（Δｎ＝０．１３５）から判断して、ポリエステルイミド鎖の面内配向によるものと考えられる。平均屈折率より見積もった誘電率は３．０４と比較的低い値を示した。機械的特性は、ヤング率が５．６ＧＰａ、破断強度が０．１８ＧＰａと高弾性、高強度を示し、破断伸びは４．１％であった。また５％重量減少温度は、窒素中で４７１℃、空気中で４２８℃であった。このようにこのポリエステルイミドは、銅基板に近い低線熱膨張係数、高いガラス転移温度、非常に高いヤング率、比較的低い誘電率、高い熱安定性、および十分な膜靭性を示した。【０１０１】（実施例８）
実施例４に記載した方法に従って、４，４′−ジアミノベンズアニリドと実施例２に記載のテトラカルボン酸二無水物より重合を行い、透明、均一で粘稠なポリエステルイミド前駆体溶液を得た。【０１０２】  このポリエステルイミド前駆体溶液は、室温および−２０℃で一ヶ間放置しても沈澱、ゲル化は全く起こらず、極めて高い溶液貯蔵安定性を示した。Ｎ，Ｎ−ジメチルアセトアミド中、３０℃、０．５重量％の濃度でオストワルド粘度計にて測定したポリエステルイミド前駆体の固有粘度は２．３７ｄＬ／ｇであり、極めて高分子量体であった。【０１０３】  このポリエステルイミド前駆体溶液をガラス基板に塗布し、６０℃、２時間で乾燥して得たポリエステルイミド前駆体膜を基板上、減圧下２５０℃で１時間、更に３００℃で１時間熱イミド化を行った後、残留応力を除去するために基板から剥がして更に３５０℃で１時間、熱処理を行い、膜厚２０μｍの透明なポリエステルイミド膜を得た。【０１０４】  このポリエステルイミド膜は１８０°折曲げ試験によっても破断せず、靭性を示した。このポリエステルイミド膜について動的粘弾性測定を行った結果、明瞭なガラス転移点は観測されず、全く熱可塑性を示さなかった。これは、このポリエステルイミド膜が極めて高い寸法安定性を有していることを示している。また線熱膨張係数は６．０ｐｐｍ／Ｋと極めて低い線熱膨張係数を示した。これは、大きな複屈折値（Δｎ＝０．１９６）から判断して、ポリエステルイミド鎖の面内配向によるものと考えられる。平均屈折率より見積もった誘電率は３．２６であり、吸水率は２．０６％であった。また５％重量減少温度は、窒素中で４８０℃、空気中で４７０℃であった。このようにこのポリエステルイミドは極めて低い線熱膨張係数、高いガラス転移温度、比較的低い誘電率、高い熱安定性、および十分な膜靭性を示した。【０１０５】（実施例９）
よく乾燥した攪拌機付密閉反応容器中に、４−アミノ安息香酸４′−アミノフェニル（ＡＰＡＢ）１０ｍｍｏｌを入れ、モレキュラーシーブス４Ａで十分に脱水したＮ，Ｎ−ジメチルアセトアミドに溶解した後、この溶液に実施例２に記載のテトラカルボン酸二無水物粉末１０ｍｍｏｌを徐々に加えた。同一の溶媒で適宜希釈しながら室温で４８時間撹拌し、透明、均一で粘稠なポリエステルイミド前駆体溶液を得た。【０１０６】  このポリエステルイミド前駆体溶液は室温および−２０℃で一ヶ月間放置しても沈澱、ゲル化は全く起こらず、極めて高い溶液貯蔵安定を示した。Ｎ，Ｎ−ジメチルアセトアミド中、３０℃、０．５重量％の濃度でオストワルド粘度計にて測定したポリエステルイミド前駆体の固有粘度は２．８１ｄＬ／ｇと、極めて高重合体であった。【０１０７】  このポリエステルイミド前駆体溶液をガラス基板に塗布し、６０℃、１時間で乾燥して得たポリイエステルミド前駆体膜を基板上、減圧下２５０℃で１時間、更に３００℃で１時間、熱イミド化を行い、基板から剥がした後、最後に３５０℃で１時間熱処理して、膜厚２０μｍの透明なポリエステルイミド膜を得た。【０１０８】  このポリエステルイミド膜は１８０°折曲げ試験によっても破断せず、靭性を示した。このポリエステルイミド膜について動的粘弾性測定（室温〜５００℃まで）を行った結果、明瞭なガラス転移点は観測されなかった。この結果より寸法安定性が極めて高いことがわかった。線熱膨張係数は３．３ｐｐｍ／Ｋと、シリコン基板と同等の極めて低い値が得られた。極めて高い複屈折値（Δｎ＝０．１９９０）より、この結果はポリエステルイミド鎖の高度な面内配向によるものと考えられる。吸水率は０．７５％と、通常のポリイミド市販品（吸水率２．９％）と比べてはるかに低い値が得られた。また、高精度ＬＣＲメータにて周波数１ＭＨｚで測定した誘電率は３．２２であり、平均屈折率より見積もった誘電率３．２６に近い値が得られた。また、誘電正接は０．０２５と比較的低い値であった。引張特性は、ヤング率が７．１ＧＰａ、破断強度が０．２２ＧＰａと、極めて高弾性、高強度であり、破断伸びは１１％であった。５％重量減少温度は、窒素中で４７１℃、空気中で４５２℃であった。このように本ポリエステルイミドは、比較的低い誘電率および誘電正接、シリコン基板に匹敵する極めて低い線熱膨張係数、極めて高いヤング率、および非常に低い吸水率を示し、且つ十分な膜靭性を併せ持つものであった。【０１０９】（実施例１０）
よく乾燥した攪拌機付密閉反応容器中に、ＡＰＡＢ７ｍｍｏｌおよび４，４′−オキシジアニリン３ｍｍｏｌを入れ、モレキュラーシーブス４Ａで十分に脱水したＮ，Ｎ−ジメチルアセトアミドに溶解した後、この溶液に実施例２に記載のテトラカルボン酸二無水物粉末１０ｍｍｏｌを徐々に加えた。同一の溶媒で適宜希釈しながら室温で２８時間撹拌し、透明、均一で粘稠なポリエステルイミド前駆体溶液を得た。【０１１０】  このポリエステルイミド前駆体溶液は室温および−２０℃で一ヶ月間放置しても沈澱、ゲル化は全く起こらず、極めて高い溶液貯蔵安定を示した。Ｎ，Ｎ−ジメチルアセトアミド中、３０℃、０．５重量％の濃度でオストワルド粘度計にて測定したポリエステルイミド前駆体の固有粘度は１．０８ｄＬ／ｇと、高重合体であった。【０１１１】  このポリエステルイミド前駆体溶液をガラス基板に塗布し、６０℃、１時間で乾燥して得たポリイエステルミド前駆体膜を基板上、減圧下２５０℃で１時間、更に３００℃で１時間、熱イミド化を行い、基板から剥がした後、最後に３５０℃で１時間熱処理して、膜厚２０μｍの透明なポリエステルイミド膜を得た。【０１１２】  このポリエステルイミド膜は１８０°折曲げ試験によっても破断せず、靭性を示した。このポリエステルイミド膜について動的粘弾性測定（室温〜５００℃まで）を行った結果、ガラス転移点は３９５℃であった。また、ガラス転移温度以上でもポリエステルイミド膜の貯蔵弾性率の低下は殆ど見られず寸法安定性が高いことがわかった。線熱膨張係数は１４．８ｐｐｍ／Ｋと、銅基板にほぼ等しい値が得られた。極めて高い複屈折値（Δｎ＝０．１６９９）より、この結果はポリエステルイミド鎖の高度な面内配向によるものと考えられる。吸水率は０．６６％と、極めて低い値が得られた。また、平均屈折率より見積もった誘電率は３．２０であった。引張特性は、ヤング率が６．２８ＧＰａ、破断強度が０．２９５ＧＰａと、極めて高弾性、高強度であり、破断伸びは３６％であった。５％重量減少温度は、窒素中で４８７℃、空気中で４８５℃であった。このように本ポリエステルイミドは、比較的低い誘電率、銅基板にほぼ等しい低線熱膨張係数、極めて高いガラス転移温度、非常に高いヤング率および極めて低い吸水率を示し、且つ十分な膜靭性を併せ持つものであった。【０１１３】（比較例１）
２，２′−ビフェノールと二倍モルのトリメリット酸無水物クロリドより、エステル基含有テトラカルボン酸二無水物を合成した。これは実施例１に記載のテトラカルボン酸二無水物の異性体である。この酸二無水物とｐ−フェニレンジアミンより、実施例３および４に示す方法に従ってポリエステルイミド前駆体を重合した。Ｎ，Ｎ−ジメチルアセトアミド中、３０℃、０．５重量％の濃度でオストワルド粘度計にて測定したポリエステルイミド前駆体の固有粘度は０．５３ｄＬ／ｇであった。このポリエステルイミド前駆体溶液をガラス基板に塗布し、６０℃、２時間で乾燥して得たポリエステルイミド前駆体膜を基板上で減圧下３００℃で１時間、熱イミド化を行い、膜厚２０μｍの透明で強靭なポリエステルイミド膜を得た。【０１１４】  しかしながらこのポリエステルイミド膜の線熱膨張係数は６６ｐｐｍ／Ｋと高く、本発明に係る要求特性を満足しなかった。これは酸二無水物中の２，２′−ビフェニル結合がパラ結合ではなく、立体障害によりベンゼン環同士が大きくねじれた結果、ポリエステルイミド鎖に大きな折曲りが生じて、熱イミド化時の自発的面内配向が殆ど誘起されなかったことが原因である。
【産業上の利用可能性】
【０１１５】  本発明のポリエステルイミドは、低誘電率、低線熱膨張係数、高ガラス転移温度を有し、且つ十分な膜靭性を併せ持ち、さらにこれらに加えて、好適には低吸水率をも併せ持ち得ることから、精密電子材料として、例えばフレキシブルプリント配線基板、フレキシブルプリント配線基板上の電子回路のカバー材（保護フィルム）、半導体素子の保護膜、または集積回路の層間絶縁膜といった電子デバイス、特にはフレキシブルプリント配線基板への使用に適している。特に実施例４〜１０に記載したような銅基板やシリコン基板に匹敵する極めて低い線熱膨張係数を生かして、本発明のポリエステルイミド膜を、積層体、例えばアモルファスシリコンとの積層体とし、太陽電池用ベースフィルムとして使用することも有用である。
【図１】
0004627297.tif 000015
【図２】
0004627297.tif 000016
【図３】
0004627297.tif 000017
【図４】
0004627297.tif 000018
【図５】
0004627297.tif 000019
【図６】
0004627297.tif 000020
【図７】
0004627297.tif 000021
【図８】
0004627297.tif 000022